FCC КАТАЛИЗАТОР, СОДЕРЖАЩИЙ ОКСИД АЛЮМИНИЯ, ПОЛУЧЕННЫЙ ИЗ КРИСТАЛЛИЧЕСКОГО БОЕМИТА

1. Цеолитный катализатор флюид-каталитического крекинга, который пассивирует никель и ванадий в ходе каталитического крекинга, причем цеолитный катализатор флюид-каталитического крекинга содержит:
Y-фажазит, кристаллизованный in-situ из метакаолин-содержащей кальцинированной микросферы; и
содержащий оксид алюминия матрикс, полученный посредством кальцинирования диспергируемого кристаллического боемита и каолина, содержащегося в метакаолин-содержащей кальцинированной микросфере, где диспергируемый кристаллический боемит имеет размер кристаллита менее 500 Å.
2. Цеолитный катализатор флюид-каталитического крекинга по п. 1, где размер кристаллита диспергируемого кристаллического боемита составляет более 150 Å.
3. Цеолитный катализатор флюид-каталитического крекинга по п. 1, где размер кристаллита диспергируемого кристаллического боемита составляет менее 400 Å.
4. Цеолитный катализатор флюид-каталитического крекинга по п. 1, размер кристаллита диспергируемого кристаллического боемита составляет менее 300 Å.
2
5. Цеолитный катализатор флюид-каталитического крекинга по п. 1, где средняя площадь поверхности согласно Брунауер-Эмметт-Теллеру (БЭТ) цеолитного катализатора флюид-каталитического крекинга составляет менее 500 м/г.
2
6. Цеолитный катализатор флюид-каталитического крекинга по п. 1, где средняя площадь поверхности по БЭТ цеолитного катализатора флюид-каталитического крекинга составляет менее 475 м/г.
2
7. Цеолитный катализатор флюид-каталитического крекинга по п. 1, где средняя площадь поверхности по БЭТ цеолитного катализатора флюид-каталитического крекинга составляет от около 300 до около 450 м/г.
8. Цеолитный катализатор флюид-каталитического крекинга по п. 1, где цеолитный катализатор флюид-каталитического крекинга является макропористым.
9. Цеолитный катализатор флюид-каталитического крекинга по п. 1, где цеолитный катализатор флюид-каталитического крекинга содержит стенки макропор, покрытые цеолитом.
10. Цеолитный катализатор флюид-каталитического крекинга по п. 1, где содержащий оксид алюминия матрикс является мезопористым.
11. Цеолитный катализатор флюид-каталитического крекинга по п. 1, где содержащий оксид алюминия матрикс является микропористым.
12. Цеолитный катализатор флюид-каталитического крекинга по п. 1, где кристаллиты имеют определенную дифракционную рентгенограмму (XRD).
13. Способ снижения загрязняющих выходов кокса и водорода, причем способ включает пассивирование, в ходе каталитического крекинга, никеля и ванадия цеолитным катализатором флюид-каталитического крекинга, содержащим диспергируемый кристаллический боемит, где диспергируемый кристаллический боемит имеет размер кристаллита менее 500 Å.
14. Способ по п. 13, где цеолитный катализатор флюид-каталитического крекинга содержит:
Y-фажазит, кристаллизованный in-situ из метакаолин-содержащей кальцинированной микросферы; и
содержащий оксид алюминия матрикс, полученный кальцинированием диспергируемого кристаллического боемита и каолина, содержащегося в метакаолин-содержащей кальцинированной микросфере.
15. Способ по п. 13, где выход водорода составляет менее 0,85 мас.% в ходе каталитического крекинга.
16. Способ по п. 13, где выход водорода составляет менее 0,80 мас.% в ходе каталитического крекинга.
17. Способ каталитического крекинга сырья на основе тяжелых углеводородов, причем способ включает пассивирование, в ходе каталитического крекинга, никеля и ванадия цеолитным катализатором флюид-каталитического крекинга, содержащим диспергируемый кристаллический боемит, где диспергируемый кристаллический боемит имеет размер кристаллита менее 500 Å.
18. Способ по п. 17, где цеолитный катализатор флюид-каталитического крекинга содержит:
Y-фажазит, кристаллизованный in-situ из метакаолин-содержащей кальцинированной микросферы; и
содержащий оксид алюминия матрикс, полученный кальцинированием диспергируемого кристаллического боемита и каолина, содержащегося в метакаолин-содержащей кальцинированной микросфере.
19. Способ по п. 17, где общий выход водорода составляет менее 0,85 мас.% в ходе каталитического крекинга.
20. Способ по п. 17, где общий выход водорода составляет менее 0,80 мас.% в ходе каталитического крекинга.